(57)【要約】【課題】５〜５０℃の温度範囲で優れた粘着性を有し、屋外でも１年を通して使用可能なアスファルト組成物及び粘着シートを提供する。【解決手段】アスファルト組成物を、熱可塑性エラストマー：８〜１４質量％、樹脂酸：１〜５質量％及び石油系溶剤抽出油：２０〜６０質量％を含有し、を含有し、残部がアスファルトからなる組成とすると共に、その全酸価を１．５ｍｇＫＯＨ／ｇ以上とする。そして、不織布等の基材の一方の面に、このアスファルト組成物からなる粘着層を形成して粘着シートとする。【選択図】なし【特許請求の範囲】
【請求項１】
熱可塑性エラストマー：８〜１４質量％、樹脂酸：１〜５質量％及び石油系溶剤抽出油：２０〜６０質量％を含有し、残部がアスファルトからなり、全酸価が１．５ｍｇＫＯＨ／ｇ以上であることを特徴とするアスファルト組成物。
【請求項２】
全酸価が１２ｍｇＫＯＨ／ｇ以下であることを特徴とする請求項１に記載のアスファルト組成物。
【請求項３】
前記熱可塑性エラストマーは、スチレン−ブタジエン−スチレン共重合体、スチレン−イソプレン−スチレン共重合体、スチレン−エチレン−ブチレン−スチレン共重合体又はスチレン−エチレン−プロピレン−スチレン共重合体であることを特徴とする請求項１又は２に記載のアスファルト組成物。
【請求項４】
前記樹脂酸は、ロジン、不均化ロジン、アビエチン酸を起源とするダイマー酸若しくはトリマー酸、又はこれらのうちの２種以上の混合物であることを特徴とする請求項１乃至３のいずれか１項に記載のアスファルト組成物。
【請求項５】
前記アスファルトは、溶剤脱歴アスファルト、ストレートアスファルト又はこれらのアスファルトの混合物であることを特徴とする請求項１乃至４のいずれか１項に記載のアスファルト組成物。
【請求項６】
基材の一方の面に請求項１乃至５のいずれか１項に記載のアスファルト組成物からなる粘着層が設けられていることを特徴とする粘着シート。
【請求項７】
前記基材が不織布であることを特徴とする請求項６に記載の粘着シート。
【発明の詳細な説明】
【技術分野】
【０００１】
本発明は、粘着剤として使用されるアスファルト組成物及びこのアスファルト組成物を使用した粘着シートに関し、特に、屋上用防水シート、土木用防水シート及び住宅用防水防湿シート等の土木建築用途に好適なアスファルト組成物及び粘着シートに関する。
【背景技術】
【０００２】
住宅の屋根及びコンクリート建造物の屋上等には、水の漏洩を防止する目的で種々の防水処理が施されている。従来、このような防水工事には、防水処理を施したい箇所に、加熱して溶融させたアスファルト組成物を噴きつけるか又は流し込んで、防水層を形成する工法がとられてきた。しかしながら、この工法は、施工時に現場でアスファルトを高温に加熱しなければならず、また臭気が発生するという問題点がある。
【０００３】
そこで、従来、防水工事用として、溶解温度を低下させたアスファルト組成物が提案されている（例えば、特許文献１参照）。特許文献１には、アスファルト：４０〜９０質量％、ポリオールと多価イソシアネートとの混合物又はエポキシ樹脂等の反応性付与材：１０〜３０質量％を含有する組成で、８０〜１５０℃の範囲における溶融粘度が３０〜２０００ｍＰａ・秒、反応硬化前の軟化点が６０℃以上のアスファルト組成物が開示されている。しかしながら、この特許文献１に記載のアスファルト組成物は、エポキシ又はウレタンに硬化反応を生じさせて防水材料を形成する技術であるため、反応温度（外気温及び材料温度）、湿度及び濃度（各材料の仕込み量）を厳密に調整しないと、特許文献１に記載されているような望ましい性能を有する防水材料は得られないが、気温及び湿度等の条件が予測できず、これらの条件が安定しない施工現場において、これらの条件を厳密に調整することは困難であるという問題点がある。
【０００４】
一方、近時、基材上にアスファルト組成物からなる粘着層を設けた自粘着防水シートが注目されている。この自粘着防水シートは、施工時に加熱する必要がなく、加熱に伴う臭気の発生もないため、省エネルギーで環境に配慮した工法として、福岡ドーム及びナゴヤドーム等の公共性が高い建造物、及び一般住宅屋根の防水材として広く使用され始めており、今後、更に施工面積が増えることが予想されている。
【０００５】
一般に、自粘着防水シートは、不織布等の基材にアスファルト粘着剤を含浸させるか又は塗布することにより製造される。その際、粘着層を形成するアスファルト組成物には、アスファルトにエラストマー及び／又は粘着付与剤を添加したものが使用される（例えば、特許文献２又は３参照）。特許文献２に記載の防水シートでは、アスファルト１００質量部あたり、スチレン−ブタジエン−スチレンブロック共重合体（ＳＢＳ）等のゴムを１０〜１００質量部、及びロジン系樹脂等の粘着付与剤１０〜１００質量部添加したアスファルト組成物を使用している。更に、特許文献３には、モノアルケニル芳香族化合物を主体とする重合体ブロックと共役ジエン化合物を主体とする重合体ブロックからなるブロック共重合体又はこの共重合体ブロックにゴム質重合体を添加したもの：３〜４０質量％、ロジン系樹脂等の粘着付与剤：０〜６０質量％、パラフィン系プロセスオイル等の軟化剤：０〜５０質量％、アスファルト１０〜９０質量％からなる組成のアスファルト粘着剤組成物が提案されている。
【０００６】
【特許文献１】特開２００５−２１３９８１号公報
【特許文献２】特開平３−７０７８５号公報
【特許文献３】特開２００６−２９９０２４号公報
【発明の開示】
【発明が解決しようとする課題】
【０００７】
しかしながら、従来の自粘着防水シートでは、経験的に良好であるとされているアスファルト組成物が使用されており、その粘着性が発揮される温度は、例えば、材料温度で１０〜３０℃又は２０〜４０℃と、温度幅が２０℃程度であり、１年を通して使用することは困難であるという問題点がある。具体的には、屋外で使用する場合、粘着層の材料温度は冬期では０℃近くまで低下し、夏期には５０℃近くまで上昇する。このため、施工時の温度に応じてアスファルト組成物を選択する必要があり、選択を誤ると、粘着力不足により自粘着防水シートの剥離及び剥がれが発生し、防水不良が発生する。
【０００８】
また、特許文献２に記載された粘着性防水シートで使用しているアスファルト組成物は、高価なシート防水の粘着層として使用する材料であり、それ自体で防水性能を発揮するようなものではない。このため、ゴム量が少ない（５〜８質量％）配合時は粘着付与剤の配合量が多くなりすぎて、貯蔵せん断弾性係数が小さくなるため、夏期の使用では、剥離を起こす可能性があるという問題点がある。なお、特許文献２に記載された粘着性防水シートは、アスファルト組成物単体で防水性能を担保しているのでないため、実用上は問題ないとされているが、アスファルト組成物単体で防水性能を担保するような用途には使用できない。また、ゴム量が多い（３０〜４０質量％）配合時には、アスファルト組成物の粘度が高くなりすぎて、製造が困難になるか、又は専用の製造装置が必要となるという問題点がある。
【０００９】
一方、特許文献３に記載のアスファルト粘着剤組成物は、広い温度範囲で使用可能にするために、モノアルケニル芳香族化合物を主体とする重合体ブロックと共役ジエン化合物を主体とする重合体ブロックからなるブロック共重合体を、アスファルトに添加しているが、このアスファルト粘着剤組成物は低温での粘着力を５℃雰囲気下でのフィンガータック試験により評価しており、この試験では試験体が体温で暖められているため、上述したような実際の施工時に使用される温度での粘着性能を確認することはできない。また、特許文献３の実施例には、ＳＢＳ：１３質量％とストレートアスファルト：８７質量％とを混合した例が示されているだけで、特許請求の範囲に記載された配合成分の有効性については検証されていない。従って、特許文献３に記載されたアスファルト粘着剤組成物を使用した場合、５〜５０℃の温度範囲で優れた粘着性が得られない虞がある。
【００１０】
本発明は、上述した問題点に鑑みて案出されたものであり、５〜５０℃の温度範囲で優れた粘着性を有し、屋外でも１年を通して使用可能なアスファルト組成物及び粘着シートを提供することを目的とする。
【課題を解決するための手段】
【００１１】
本発明に係るアスファルト組成物は、熱可塑性エラストマー：８〜１４質量％、樹脂酸：１〜５質量％及び石油系溶剤抽出油：２０〜６０質量％を含有し、残部がアスファルトからなり、全酸価が１．５ｍｇＫＯＨ／ｇ以上であることを特徴とする。
【００１２】
本発明においては、アスファルトと熱可塑性エラストマーとの配合比を適正化しているため、アスファルト組成物の貯蔵安定性が良好となり、物性及び性状における温度依存性を小さくすることができる。また、組成物中に極性基を有する材料として樹脂酸を適量添加しているため、アスファルト組成物の粘着力を向上させることができる。その結果、５〜５０℃と、従来よりも広い温度範囲で優れた粘着性を発揮することができる。
【００１３】
このアスファルト組成物は、全酸価が１２ｍｇＫＯＨ／ｇ以下であることが好ましい。
【００１４】
また、前記熱可塑性エラストマーとしては、例えば、スチレン−ブタジエン−スチレン共重合体（ＳＢＳ）、スチレン−イソプレン−スチレン共重合体（ＳＩＳ）、スチレン−エチレン−ブチレン−スチレン共重合体（ＳＥＢＳ）又はスチレン−エチレン−プロピレン−スチレン共重合体（ＳＥＰＳ）を使用することができる。
【００１５】
更に、前記樹脂酸としては、例えば、ロジン、不均化ロジン、アビエチン酸を起源とするダイマー酸若しくはトリマー酸、又はこれらのうちの２種以上の混合物を使用することができる。
【００１６】
更にまた、前記アスファルトとしては、例えば、溶剤脱歴アスファルト、ストレートアスファルト又はこれらのアスファルトの混合物を使用することができる。
【００１７】
本発明に係る粘着シートは、基材の一方の面に、前述したアスファルト組成物からなる粘着層が設けられていることを特徴とする。
【００１８】
本発明の粘着シートにおいては、前述したアスファルト組成物により、粘着層を形成しているため、粘着層の温度依存性が小さく、５〜５０℃の温度範囲で優れた粘着性が得られる。このため、屋外で使用しても、粘着力不足による剥離及び剥がれが発生することなく、１年を通して使用することができる。
【００１９】
この粘着シートは、前記基材として不織布を使用することができる。
【発明の効果】
【００２０】
本発明によれば、アスファルトと熱可塑性エラストマーの配合比を適正化すると共に、樹脂酸を添加しているため、５〜５０℃の温度範囲で優れた粘着性が得られ、屋外での施工においても通年で使用することが可能となる。
【発明を実施するための最良の形態】
【００２１】
以下、本発明を実施するための最良の形態について、詳細に説明する。本発明者は、上述した問題点を解決し、従来よりも広い温度範囲で粘着性を発揮するアスファルト組成物を得るため、鋭意実験研究を行った。その結果、貯蔵安定性を良好にして、物性及び性状を最適化すると共に、極性基を有する材料を含有させることにより、アスファルト組成物の粘着性の温度依存性が小さくなり、５〜５０℃の温度範囲で優れた粘着性を発揮することを見出し、本発明に至った。具体的には、本発明においては、アスファルト及び熱可塑性エラストマーの含有量を最適化し、更に、貯蔵安定性を良好にするために適量の石油系溶剤抽出油を配合すると共に、組成物中に極性基を有する材料として樹脂酸を適量添加している。
【００２２】
以下、本発明のアスファルト組成物における数値限定理由について説明する。
【００２３】
熱可塑性エラストマー：８〜１４質量％
熱可塑性エラストマーは、粘弾性特性における温度依存性を小さくする効果があり、本発明においては、熱可塑性エラストマーとアスファルトとの混合比を調節することにより、アスファルト組成物の物性及び性状の温度依存性を小さくし、温度による物性及び性状の変化を適正な範囲内にしている。しかしながら、アスファルト組成物全質量あたりの熱可塑性エラストマー含有量が８質量％未満の場合、物性及び性状の温度依存性が大きくなり過ぎて、広い温度範囲で適切な物性及び性状を得ることが困難になるため、良好な粘着力が得られなくなり、特に、高温での粘着力が低下する。また、熱可塑性エラストマー含有量が１４質量％を超えると、物性及び性状の温度依存性が小さくなり過ぎて、低温での粘着力を確保できなくなる。また、粘着剤の熱安定性及び貯蔵安定性が悪化し、均一な組成物を得られなくなる。よって、熱可塑性エラストマー含有量は８〜１４質量％とする。
【００２４】
また、本発明のアスファルト組成物に添加される熱可塑性エラストマーとしては、例えば、スチレン−ブタジエン−スチレン共重合体（ＳＢＳ）、スチレン−イソプレン−スチレン共重合体（ＳＩＳ）、スチレン−エチレン−ブチレン−スチレン共重合体（ＳＥＢＳ）又はスチレン−エチレン−プロピレン−スチレン共重合体（ＳＥＰＳ）等が挙げられるが、これらの熱可塑性エラストマーのなかでも、特に、粘着剤の製造温度及び加工温度（１８０〜２００℃程度）において分解による貯蔵せん断弾性係数の低下が少なく、後述する水添熱可塑性エラストマーに比べて安価なエラストマーであるＳＢＳを使用することが望ましい。なお、本発明のアスファルト組成物には、熱可塑性エラストマーとして、ＳＢＳ及びＳＩＳを水添することで得られる水添熱可塑性エラストマーを添加してもよい。これにより、加工時の弾性係数変化を更に少なくして、安定した性状を実現することができる。
【００２５】
樹脂酸：１〜５質量％
樹脂酸は、天然樹脂中に遊離又はエステルとして存在する有機酸であり、アスファルト組成物の粘着力を確保するために添加する。しかしながら、樹脂酸含有量が１質量％未満の場合、アスファルト組成物中の極性基が少なくなり、木材、石、コンクリート及び不織布等のように極性基を多く有する被着体への粘着の際、水素結合による粘着力の増強が期待できなくなる。また、樹脂酸含有量が５質量％を超えると、アスファルト組成物における６０℃付近の粘度及び弾性係数が低くなって、高温下で剥離が発生しやすくなると共に、組成物の熱安定性及び貯蔵安定性も低下する。よって、アスファルト組成物中の樹脂酸含有量は１〜５質量％とする。
【００２６】
また、本発明のアスファルト組成物に添加される樹脂酸としては、例えば、ロジン、不均化ロジン、アビエチン酸を起源とするダイマー酸若しくはトリマー酸、又はこれらのうちの２種以上の混合物を使用することができる。これらの樹脂酸は、アスファルトに容易に溶解及び分散するため、アスファルト組成物中の酸価の偏り及び分布をなくすことができる。
【００２７】
石油系溶剤抽出油：２０〜６０質量％
石油系溶剤抽出油は、原油から潤滑油を製造する際の溶剤抽出過程で生成される抽出油であり、芳香族分及びナフテン分に富んだ油状物質である（「石油製品のできるまで」，図６−１“一般的な潤滑油製造工程”，石油連盟発行，昭和４６年１１月，ｐ．９９、及び「新石油辞典」，石油学会編，１９８２年，ｐ．３０４参照）。この石油系溶剤抽出油は、アスファルト組成物に添加されたときに、軟化剤として作用する成分であり、沸点が３５０℃以上、１００℃における粘度が５〜１００ｍＰａ・秒、引火点が２５０℃以上で、芳香族含有量が７５質量％以上であることが望ましい。このような石油系溶剤抽出油としては、例えば、原油精製の工程において、フェノール、Ｎ−メチルピロリドン、液体二酸化硫黄及びフルフラール等の溶剤により抽出されるブライトストックの溶剤抽出分がある。また、アスファルト組成物中の石油系溶剤抽出油含有量が２０質量％未満の場合、貯蔵安定性が確保できなくなり、組成物内に物性の分布が生じて、粘着力にばらつきが生じることがある。一方、石油系溶剤抽出油含有量が６０質量％を超えると、組成物が軟化しすぎて、高温での粘着力が低下する。よって、石油系溶剤抽出油含有量は２０〜６０質量％とする。
【００２８】
本発明のアスファルト組成物における上記以外の成分、即ち、残部はアスファルトである。本発明のアスファルト組成物で使用するアスファルトとしては、例えば、ストレートアスファルト（ＪＩＳ  Ｋ  ２２０７  参照）、溶剤脱瀝アスファルト（「新石油辞典」，石油学会編，１９８２年，ｐ．３０８  参照）、又はこれらの混合物等が挙げられる。
【００２９】
全酸価：１．５ｍｇＫＯＨ／ｇ以上
全酸価は、アスファルト組成物に含まれる極性基の数に影響される値である。具体的には、全酸価が１．５ｍｇＫＯＨ／ｇ未満の場合、アスファルト組成物中の極性基が少なくなり、木材、石、コンクリート及び不織布等のように極性基を多く有する被着体への粘着の際、水素結合による粘着力の増強が期待できなくなる。よって、本発明のアスファルト組成物では１．５ｍｇＫＯＨ／ｇ以上とする。なお、全酸価の上限値は特に限定する必要はないが、１２ｍｇＫＯＨ／ｇを超えると、貯蔵せん断弾性係数が小さい脂肪酸等が多く配合されることとなり、アスファルト組成物全体で６０℃における貯蔵せん断係数が確保できなくなることがある。よって、全酸価は１２ｍｇＫＯＨ／ｇ以下であることが望ましい。また、本発明において規定している全酸価は、ＪＩＳ  Ｋ  ００７０（化学製品の酸価、けん化価、ヨウ素価、水酸基価および不けん化物の試験方法）で規定される方法に基づいて測定したときの値である。
【００３０】
以上、詳述したように、本発明のアスファルト組成物においては、熱可塑性エラストマー：８〜１４質量％、樹脂酸：１〜５質量％及び石油系溶剤抽出油：２０〜６０質量％を含有し、残部がアスファルトからなる組成とし、更に全酸価を１．５ｍｇＫＯＨ／ｇ以上としているため、アスファルト組成物の貯蔵安定性を良好にして、物性及び性状の温度依存性を小さくすることができると共に、組成物中に極性基を均一に導入することができる。これにより、アスファルト組成物の粘着性の温度依存性を小さくすることができるため、５〜５０℃の温度範囲で優れた粘着性を発現させることができる。その結果、屋外での施工においても、１年を通して使用することが可能となる。
【００３１】
次に、基材の一方の面に、本発明のアスファルト組成物からなる粘着層が設けられた粘着シートについて説明する。本発明の粘着シートにおける基材としては、例えば、不織布、布、紙、プラスチックシート、金属薄膜及び金網等を使用することができるが、これらの基材のなかでも不織布はアスファルト組成物を含浸させやすいため、不織布を基材とすることが望ましい。また、基材の一方の面に粘着層を形成する方法は、特に限定されるものではなく、公知の方法により、基材にアスファルト組成物を塗布、噴霧又は含浸させることができる。
【００３２】
本発明の粘着シートは、熱可塑性エラストマー：８〜１４質量％、樹脂酸：１〜５質量％及び石油系溶剤抽出油：２０〜６０質量％を含有し、残部がアスファルトからなる組成で、かつ全酸価が１．５ｍｇＫＯＨ／ｇ以上のアスファルト組成物を使用しているため、粘着層の温度依存性が小さく、５〜５０℃の温度範囲で優れた粘着性が得られる。その結果、屋外で使用しても、粘着力不足による剥離及び剥がれが発生することなく、１年を通して使用することができる。このため、この粘着シートは、屋上用防水シート、土木用防水シート及び住宅用防水防湿シート等のように、屋外で使用される防水シートに好適である。
【００３３】
なお、本発明のアスファルト組成物は、上述した粘着シート用途だけでなく、単体で粘着剤として使用することもでき、また、高い粘着性能を利用して、道路舗装材、補修材及び充填材等としても使用することができる。
【実施例】
【００３４】
以下、本発明の効果について、実施例及び比較例を挙げて具体的に説明する。本実施例においては、アスファルト、石油系溶剤抽出油、熱可塑性エラストマー及び樹脂酸を下記表１に示す割合で混合し、実施例及び比較例のアスファルト組成物を作製した。その際の混合条件は、混合温度を１７０℃、混合時間を１２０分間、ミキサー回転数を３０００回／分とした。また、本実施例においては、アスファルトとしては、２５℃における針入度が８（１／１０ｍｍ）、軟化点が６６．５℃、１５℃における密度が１０２８ｋｇ／ｍ３、引火点が３５２℃、芳香族分が６１質量％、アスファルテン量が１４質量％のものを使用した。石油系溶剤抽出油としては、１００℃における粘度が０．０６０Ｐａ・秒、１５℃における密度が９７４．２ｋｇ／ｍ３、引火点が３２５℃、芳香族分が８１質量％、アスファルテン量が０．９０質量％のものを使用した。熱可塑性エラストマーとしては、スチレンを３１質量％含有し、密度が９４０ｋｇ／ｍ３で、２５質量％トルエン溶液としたときの２５℃における粘度が２０Ｐａ・秒であるＳＢＳを使用した。更に、下記表１における樹脂酸Ａは酸価が１６０ｍｇＫＯＨ／ｇの不均化ロジンであり、樹脂酸Ｂはアビエチン酸のダイマー酸及びトリマー酸の混合物であり、その酸価は１８０ｍｇＫＯＨ／ｇである。なお、下記表１には、ＪＩＳ  Ｋ  ００７０に規定されている方法で測定した全酸価を併せて示す。また、下記表１における下線は、本発明の範囲外であることを示す。
【００３５】
【表１】
2008156568.tif 000002
【００３６】
次に、各実施例及び比較例のアスファルト組成物の貯蔵安定性について評価した。貯蔵安定性は、内径が５．２ｃｍ、高さが１３ｃｍのアルミニウム製円筒缶に、深さ１２ｃｍの位置までアスファルト組成物（約２５０ｇ）を入れて密封し、１７０℃のオーブンに７２時間放置した。その後、Ｂｒｏｏｋｆｉｅｌｄ社製粘度計を使用して、アスファルト組成物の上部４ｃｍ、下部４ｃｍにおける粘度を測定した。粘度の測定条件は、ローターはＳｃ４−２１を使用し、測定回転数は２０ｒｐｍ、測定温度は１８０℃とした。そして、上部の粘度と下部の粘度との比から粘度比（＝上部の粘度／下部の粘度）を求めた。その結果、粘度比が０．９〜１．１のものを「貯蔵安定性が良好」であるとした。
【００３７】
次に、前述した貯蔵安定性が良好であったものについて、ピール強度を測定した。図１はピール強度の測定方法を示す斜視図であり、図２（ａ）はその試験片の断面図であり、図２（ｂ）は試験片の一部を示す拡大断面図である。ピール強度の測定は、図１及び図２に示すように、目付量が５５ｇ／ｍ２のポリエステル不織布３の一方の面に実施例又は比較例の各アスファルト組成物１を０．５ｋｇ／ｍ２含浸させて粘着シートとし、その粘着層側に基材として使用したものと同じポリエステル不織布を貼り付け、幅４０ｍｍの試験片４を作製した。その際、試験温度に設定した恒温槽中で、アスファルト組成物を含浸させた不織布及び貼り合わせ用の不織布を２時間養生し、これらの温度を試験温度にした後、貼り合わせて試験片４とした。そして、この試験片４を使用し、ＪＩＳ  Ｋ  ６８５４−３（はく離接着強さ試験方法−第３部：Ｔ形はく離）に準拠して、１８０°ピール試験を実施した。その際の試験条件は、材料温度及び試験温度が５〜５５℃、引張り速度を２００ｍｍ／分、粘着から試験開始までの時間を２分間とした。そして、前記条件で３回の１８０°ピール試験を行い、得られたピール強度の平均値が、５℃で１．０Ｎ／ｃｍ以上、かつ５５℃で０．５Ｎ／ｃｍ以上のものを合格とした。以上の結果を下記表２にまとめて示す。なお、今回測定した各試料は、いずれも５〜５５℃の温度範囲においてピール強度にピークを有し、５℃を超え５５℃未満の温度範囲では、５℃又は５５℃よりもピール強度が高くなることが確認されたため、下記表２においては、５℃及び５５℃でのピール強度のみを示す。
【００３８】
【表２】
2008156568.tif 000003
【００３９】
上記表２に示すように、樹脂酸が添加されておらず、全酸価が１．５ｍｇＫＯＨ／ｇ未満である比較例１のアスファルト組成物は、貯蔵安定性は良好であったが、５５℃でのピール強度が低かった。また、石油系溶剤抽出油の含有量が２０質量％未満の比較例２のアスファルト組成物は、貯蔵安定性が悪く、組成物中に物性のばらつきが生じた。一方、石油系溶剤抽出油の含有量が６０質量％を超えている比較例３のアスファルト組成物は、柔らかすぎて、高温での弾性係数が小さくなり、５５℃でのピール強度が低かった。同様に、熱可塑性エラストマー含有量が本発明の範囲に満たない比較例４のアスファルト組成物は、柔らかすぎて、高温での弾性係数が小さくなり、５５℃でのピール強度が低かった。一方、熱可塑性エラストマー含有量が本発明の範囲を超えている比較例５のアスファルト組成物は、貯蔵安定性が悪く、組成物中に物性のばらつきが生じた。更に、樹脂酸が本発明の範囲を超えて添加されている比較例６のアスファルト組成物も、貯蔵安定性が悪く、組成物中に物性のばらつきが生じた。
【００４０】
これに対して、本発明の範囲内で作製した実施例１〜３のアスファルト組成物はいずれも、貯蔵安定性に優れ、５℃でのピール強度が１．０Ｎ／ｃｍ以上、５５℃でのピール強度が０．５Ｎ／ｃｍ以上と、広い温度範囲で優れた接着力を有し、夏期及び冬期のいずれにおいても粘着剤として使用可能であることが確認された。
【図面の簡単な説明】
【００４１】
【図１】ピール強度の測定方法を示す斜視図である。
【図２】（ａ）は図１に示す試験片の断面図であり、（ｂ）は試験片の一部を示す拡大断面図である。
【符号の説明】
【００４２】
１  アスファルト組成物
３  不織布
４  試験片
【図１】
2008156568.tif 000004
【図２】
2008156568.tif 000005